(57)【要約】【課題】  本発明によれば、装置の洗浄にかかる時間、使用する水の量を大幅に削減することで低コストを実現するばかりでなく、洗浄時に発生する粉塵が抑えられるため、作業者の健康面にも配慮した洗浄方法であると言える。またこれまで必要としていた集塵機が要らなくなることで、集塵機による騒音もなくなり、より快適な作業環境を提供することができる。この洗浄方法を採用することにより、別品種トナーの生産切り替え時間を大幅に短縮でき、トナーの生産性を格段に向上させる洗浄方法を提供することである。【解決手段】  トナー製造装置壁面上の付着物に対し界面活性剤を含む水溶液を接触させた後に洗浄すること特徴とするトナー製造装置の洗浄方法により解決する。【選択図】 図１
2011203664.tif 000002
【特許請求の範囲】
【請求項１】
トナー製造装置壁面上の付着物に対し界面活性剤を含む水溶液を接触させた後に洗浄すること特徴とするトナー製造装置の洗浄方法。
【請求項２】
界面活性剤を含む水溶液の界面活性剤の濃度が、０．４質量％以上、１質量％以下であることを特徴とする請求項1に記載のトナー製造装置の洗浄方法。
【請求項３】
界面活性剤を含む水溶液を、トナー製造装置壁面１ｍ２あたり０．１Ｌ以上用いることを特徴とする請求項1又は2に記載のトナー製造装置の洗浄方法。
【請求項４】
トナー製造装置がトナーを乾燥する工程、トナーを移送する工程、トナーを充填する工程に用いる装置であることを特徴とする請求項１乃至３に記載のトナー製造装置の洗浄方法。
【発明の詳細な説明】
【技術分野】
【０００１】
本発明は電子写真法、静電記録法等において使用されるトナー製造装置の洗浄方法に関するものである。
【背景技術】
【０００２】
従来、静電荷像現像用トナーの製造方法は、粉砕法、重合法に大別され、粉砕法では、樹脂、着色剤等の原料を混合、混練し、冷却工程を経、ジェットミル等で微粉砕後分級し、必要に応じて添加剤を加えた後、篩別後容器に充填し製品となる。また、重合法では、モノマー、ワックス等の原料を重合し、着色剤、帯電制御剤等を加え、必要に応じて、得られた重合粒子を凝集した後に脱水・洗浄・乾燥工程を経て、必要に応じて添加剤を加えた後に容器に充填し製品となる。
ここで、トナーの原料処方は使用される電子写真装置によって異なるため、同一製造ラインで複数の品種を製造するためには装置の洗浄が必要であることが多い。特に帯電性や、モノカラー、フルカラー用のトナーの色目が異なる品種間の洗浄においては完全な清掃性が要求され、通常は装置を分解後、装置機壁の付着物をエアブローや掃除機による吸引、水や有機溶剤による洗浄、またはこれらの組み合わせによって付着物を除去する方法が一般的である。
【０００３】
しかしながら、エアブローや集塵機では付着物を完全に除去するのは困難であり、簡易的なレベルでの清掃しかできない。またエアブローによる清掃の一つとして、特許文献１にあるような方法も提案されているが、装置が大規模になるほど、必要なブロアーや集塵機は大型化し、それに伴う騒音も大きくなることで、作業環境上決して好ましい方法とは言えない。
快適な作業環境の中で完全に洗浄するためには人手による洗浄が最良であるが、洗浄には膨大な時間と労力がかかっているのが実状である。水による洗浄の場合は元々疎水性になっているトナー粒子に水がなじみにくく、注水の仕方によっては付着物を完全に落としきれなかったり、トナー粒子が粉塵となって舞い上がり装置の外部を汚染したりすることもあるため、手間がかかる上に作業環境上も好ましくない。有機溶剤による洗浄においても着火性が高いことから安全上の問題があり、また使用者の健康上好ましくない点も多い。特に多品種少量品生産設備の場合には、品種切り替え頻度が多いため、実際に生産を行っている装置稼動時間に対する洗浄時間の比率は非常に大きくなる。これらのことから短時間、低労力、低コスト、かつ快適な環境下で洗浄できる方法が望まれている。
【先行技術文献】
【特許文献】
【０００４】
【特許文献１】特開２００４−２６７９２９号公報
【発明の概要】
【発明が解決しようとする課題】
【０００５】
本発明は、トナー製造装置の洗浄方法に関し、短時間、低労力、低コスト、かつ快適な方法を提供するものである。
【発明の効果】
【０００６】
本発明の洗浄方法は、装置の洗浄にかかる時間、使用する水の量を大幅に削減することで低コストを実現するばかりでなく、洗浄時に発生する粉塵が抑えられるため、作業者の健康面にも配慮した洗浄方法であると言える。またこれまで必要としていた集塵機が要らなくなることで、集塵機による騒音もなくなり、より快適な作業環境を提供することがで
きる。この洗浄方法を採用することにより、別品種トナーの生産切り替え時間を大幅に短縮でき、トナーの生産性を格段に向上させる洗浄方法を提供するものである。
【図面の簡単な説明】
【０００７】
【図１】本発明の流動層式乾燥機からトナーをアルミコンテナに排出する工程の一例を表す概略図である。
【符号の説明】
【０００８】
１０  アルミコンテナ
１１  アルミコンテナ１０からトナー粒子を受け入れるシュート
１２  定量供給を行うためのロータリーバルブ
１３  袋の開口部を固定させるための膨脹型パッキンヘッド
１４  充填量を測定するためのロードセル
【発明を実施するための形態】
【０００９】
本発明者は、前記課題を解決するために検討を重ね、トナー製造装置壁面上の付着物に対し、界面活性剤を含む水溶液を接触させた後、洗浄を行うことにより上記課題を解決できることを見出した。本発明は、この知見に基づくものであり、本発明の要旨は以下の通りである。
【００１０】
１．トナー製造装置壁面上の付着物に対し界面活性剤を含む水溶液を接触させた後に洗浄すること特徴とするトナー製造装置の洗浄方法。
２．界面活性剤を含む水溶液の界面活性剤の濃度が、０．４質量％以上、１質量％以下であることを特徴とする前記1に記載のトナー製造装置の洗浄方法。
３．界面活性剤を含む水溶液を、トナー製造装置壁面１ｍ２あたり０．１Ｌ以上用いることを特徴とする前記1又は2に記載のトナー製造装置の洗浄方法。
４．トナー製造装置がトナーを乾燥する工程、トナーを移送する工程、トナーを充填する工程に用いる装置であることを特徴とする前記１乃至３に記載のトナー製造装置の洗浄方法。
【００１１】
本発明は、トナー製造装置壁面に付着した付着物を、界面活性剤を含む水溶液と接触させ、除去を行う洗浄方法である。付着物とは、トナーの製造過程で発生するトナー原料、トナー、外添剤及びその凝集物等である。これら付着物は、製品に混在すると品質不良を招くため、トナーの品種切り替え時には除去する必要がある。本発明は、この除去を短時間、低労力、低コスト、かつ快適な環境下で行うことができえる。
本発明の洗浄方法を用いる製造装置及び工程は限定されないが、トナーを乾燥する工程、トナーを移送する工程、トナーを充填する工程、乾燥した状態のトナー粒子が付着する製造装置である乾燥機、移送設備、充填機などに特に大きな効果を発揮する。トナー粒子の付着した壁面を洗浄する前に、あらかじめ界面活性剤の水溶液を接触させておき、トナー粒子等を水になじませ易くすることによって、その後効果的に洗浄することができる。
【００１２】
本発明に用いる界面活性剤は、特に限定されないが、重合トナー製造工程に用いられる界面活性剤を適宜用いることができる。界面活性剤としては、カチオン界面活性剤、アニオン界面活性剤、ノニオン界面活性剤などが挙げられ、２種以上を併用してもよい。
カチオン界面活性剤の具体例としては、ドデシルアンモニウムクロライド、ドデシルアンモニウムブロマイド、ドデシルトリメチルアンモニウムブロマイド、ドデシルピリジニウムクロライド、ドデシルピリジニウムブロマイド、ヘキサデシルトリメチルアンモニウムブロマイド、等が挙げられる。
また、アニオン界面活性剤の具体例としては、ステアリン酸ナトリウム、ドデカン酸ナトリウム、等の脂肪酸石けん、硫酸ドデシルナトリウム、ドデシルベンゼンスルホン酸ナ
トリウム、ラウリル硫酸ナトリウム等が挙げられる。
さらに、ノニオン界面活性剤の具体例としては、ドデシルポリオキシエチレンエーテル、ヘキサデシルポリオキシエチレンエーテル、ノニルフェニルポリオキシエチレンエーテル、ラウリルポリオキシエチレンエーテル、ソルビタンモノオレアートポリオキシエチレンエーテル、モノデカノイルショ糖等があげられる。
また、重合トナーの製造装置において本発明の洗浄方法を用いる場合、本発明で用いた洗浄後の水溶液に含まれるトナーを回収することもでき、歩留りを向上させることもできる。
【００１３】
本発明の界面活性剤水溶液の濃度は、界面活性剤の種類によって最適な濃度が多少変わってくるが、０．４質量％以上が好ましく０．５質量％以上がさらに好ましい。また、１％以下が好ましく、０．７質量％以下であるのがさらに好ましい。界面活性剤の濃度が低すぎると、界面活性剤水溶液を噴霧しても、付着物と界面活性剤水溶液が十分になじまず、噴霧後の洗浄で付着物が壁面に残る場合がある。一方、濃度が高すぎると、付着物は界面活性剤水溶液となじむが、界面活性剤由来による泡が発生し、その後の洗浄に時間がかかる場合がある。
【００１４】
本発明の界面活性剤水溶液を付着物に接触させる方法は、特に限定されないが、付着した壁面に対して霧状に噴霧するのが好ましい。ホースを使った棒状の注水やシャワーノズルによる散布は、水溶液が付着面に対し勢い良く当たることで一定の洗浄効果は期待できるが、一方でその水圧によってトナー等の付着物が舞い上がり、作業者を含め、装置外を汚染する場合がある。界面活性剤水溶液の噴霧には、霧吹き、噴霧器、エアブラシ等を用いることができる。界面活性剤水溶液を噴霧した後は、トナー等の付着物と界面活性剤が十分なじんでいるため、付着物が舞い上がることは少なく、ホースやシャワーノズルを使って注水して洗浄することも可能である。
【００１５】
本発明の界面活性剤を含む水溶液を、付着物に接触させる量は限定されず適宜調整することができるが、トナー製造装置壁面１ｍ２あたり０．１Ｌ以上用いることが好ましい。また、トナー製造装置壁面１ｍ２あたり１０Ｌ以下用いることが好ましい。量が少なすぎると、付着物に十分界面活性剤が行渡らず、本発明の効果が発現しにくい場合があり、量が多すぎると、界面活性剤由来による泡の発生が起こる場合がある。
【００１６】
本発明のトナーの製造方法とは特に限定されず、粉砕法、重合法等が挙げられる。
粉砕トナーの通常の製造方法としては先ずトナー原料を混合し、溶融押し出し機などで混練し、板状に押し出して冷却固化後、粉砕・分級して、添加剤を加えトナー材料を得る。トナー原料としては樹脂および着色剤が必須成分として使用されるが、必要に応じて例えば帯電制御剤やその他のトナー特性付与剤を使用することができる。
【００１７】
粉砕トナーに用いられるバインダー樹脂としては、例えば、トナーに適した公知の各種の樹脂を使用することができる。例えば、スチレン系樹脂、塩化ビニル樹脂、ロジン変性マレイン酸樹脂、フェノール樹脂、エポキシ樹脂、ポリエステル樹脂、ポリエチレン樹脂、ポリプロピレン樹脂、アイオノマー樹脂、ポリウレタン樹脂、シリコーン樹脂、ケトン樹脂、エチレン−エチルアクリレート樹脂、キシレン樹脂、ポリビニルブチラール樹脂、ポリカーボネート樹脂などが挙げられる。これらの樹脂は２種類以上を併用することもできる。特に、スチレン系樹脂、飽和または不飽和ポリエステル樹脂およびエポキシ樹脂を主樹脂として用いることが好ましい。トナー用着色剤としては、公知の各種の着色剤を使用することができ、例えばカーボンブラック、ニグロシン、ベンジジンイエロー、キナクリドン、ローダミンＢ、フタロシアニンブルー等が好適に使用される。着色剤は、樹脂１００重量部当たり、通常０．１〜３０重量部、好ましくは３〜１５重量部の割合で使用される。
【００１８】
粉砕トナーに用いられる帯電制御剤としては、公知の各種の帯電制御剤を使用することができる。例えば、４級アンモニウム塩、ニグロシン染料、トリフェニルメタン染料、スチレン−アミノアクリレート共重合体、ポリアミン樹脂などの正帯電制御剤や、モノアゾ系金属錯塩、アルキルサリチル酸金属化合物等の負帯電制御剤が挙げられる。帯電制御剤は樹脂１００重量部当たり、通常０．１〜１０重量部の割合で使用される。
【００１９】
粉砕トナーに用いられる各種のトナー特性付与剤としては、例えば、オフセット防止のため、ポリエチレンワックス、ポリプロピレンワックスなどのポリアルキレンワックスを使用することができる。また、流動性および耐凝集性の向上のために、チタニア、アルミナ、シリカ等の無機微粒子を使用することができる。これらのトナー特性付与剤は、樹脂１００重量部当たり、通常０．１〜１０重量部の割合で使用される。更に、トナーが磁性トナーである場合には、フェライト、マグネタイトを始め、鉄、コバルト、ニッケル等の強磁性元素を含む合金又は化合物などの磁性粒子を含有することができる。磁性粒子は、バインダー樹脂１００重量部当たり、通常、２０〜７０重量部の割合で使用される。
【００２０】
次に、冷却固化されたペレット状トナーは、ハンマー式粉砕機などの粗粉砕機によって、だいたい重量平均粒径が約１００〜３０００μｍ、好ましくは約３００μｍ前後の範囲になるように粗粉砕される。ここに、重量平均粒径とは、粒径−重量分布のメジアン値粒径であり、例えばベックマンコールター社製マルチサイザーで測定することができる。
【００２１】
混合装置としては機内に羽根やスクリューなどの回転部を有するもの、例えば三井鉱山社製ヘンシェルミキサー、マツボー社製レーディゲーミキサー、ホソカワミクロン社製ナウターミキサー、カワタ社製スーパーミキサーなど、または容器自体が回転する一般のＶ型混合機等に使用できる。混練装置としては、連続式の押出機たとえばＷ＆Ｐ社製ＺＳＫ型押出機、ＢＵＳＳ社製コニーダー、東芝機械社製ＴＥＭ型押出機、池貝社製ＰＣＭ型押出機、三井鉱山社製ニーデックスなど、一般のバッチ式混練機にも使用できる。
【００２２】
冷却装置としては三井鉱山社や三菱化学エンジニアリング社製ドラムクーラー、ＮＢＣ社製ベルトクーラーなどが使用できる。粉砕機としてはＮＰＫ社製Ｉ型・ＩＤＳ型ジェットミル、ホソカワミクロン社製ＡＦＧ・ＴＪＭなどのジェットミルやホソカワミクロン社製ハンマーミル・フィッツミル・フェザーミル・イノマイザー・ＡＣＭパルベライザー、ターボ工業社製ターボミル、川崎重工社製ＫＴＭ、日清エンジニアリング社製スーパーローター、ＮＰＫ社製ファインミルなどの衝撃式粉砕機に使用できる。
【００２３】
分級機としてはＮＰＫ社製ＤＳ型・ＤＳＸ型分級機、日鉄鉱業社製エルボージェット分級機、ホソカワミクロン社製ミクロンセパレーター・ＡＴＰなどの気流式分級装置に使用できる。
【００２４】
一方、重合トナーの通常の製造方法としては先ず原料となるモノマー、ワックス等を水中で重合槽を用いて重合し、顔料等の着色剤や帯電制御剤等の補助原料を加え、加熱して重合体粒子を凝集・溶融、冷却固化した後に種々の添加剤を加えてトナー材料を得る。トナー原料としてはモノマーおよびワックスが必須成分として使用されるが、必要に応じて例えば着色剤や帯電制御剤やその他のトナー特性付与剤を使用することができる。
【００２５】
重合トナーのモノマーとしては、重合トナーに用いられるモノマーであれば特に限定されるものではなく、種々の公知の酸性極性基あるいは塩基性極性基を有するモノマーを用いることが出来る。酸性極性基を有するモノマーとしては、アクリル酸、メタクリル酸、マレイン酸、フマル酸、ケイ皮酸、等のカルボキシル基を有するモノマー、スルホン化スチレン等のスルホン酸基を有するモノマー等が挙げられる。
【００２６】
また、塩基性極性基を有するモノマーとしては、アミノスチレン及びその４級塩、ビニルピリジン、ビニルピロリドン、等の窒素含有複素環含有モノマー、ジメチルアミノエチルアクリレート、ジエチルアミノエチルメタクリレート等のアミノ基を有する（メタ）アクリル酸エステル、及び、これらのアミノ基を４級化したアンモニウム塩を有する（メタ）アクリル酸エステル、更には、アクリルアミド、Ｎ−プロピルアクリルアミド、Ｎ，Ｎ−ジメチルアクリルアミド、Ｎ，Ｎ−ジプロピルアクリルアミド、Ｎ，Ｎ−ジブチルアクリルアミド、アクリル酸アミドを挙げることができる。
その他のコモノマーとしては、スチレン、メチルスチレン、クロロスチレン、ジクロロスチレン、ｐ−ｔｅｒｔ−ブチルスチレン、ｐ−ｎ−ブチルスチレン、ｐ−ｎ−ノニルスチレン等のスチレン類、アクリル酸メチル、アクリル酸エチル、アクリル酸プロピル、アクリル酸ｎ−ブチル、アクリル酸イソブチル、アクリル酸ヒドロキシエチル、アクリル酸エチルヘキシル、メタクリル酸メチル、メタクリル酸エチル、メタクリル酸プロピル、メタクリル酸ｎ−ブチル、メタクリル酸イソブチル、メタクリル酸ヒドロキシエチル、メタクリル酸エチルヘキシル等の（メタ）アクリル酸エステルを挙げることができる。この中で、スチレン、ブチルアクリレート等が特に好ましい。
これらのモノマーは単独または混合して用いられるが、その際、重合体のガラス転移温度が４０〜８０℃となることが好ましい。ガラス転移温度が８０℃を越えると定着強度が弱くなり、フルカラートナーにおいては、ＯＨＰシートに印字した際の透明性の悪化や普通紙においても光沢の低下が問題となることがあり、一方、重合体のガラス転移温度が４０℃未満の場合は、トナーの保存安定性が悪くなりすぎて問題を生じる。特に、酸性極性基を持つモノマーとしてアクリル酸が、その他のモノマーとしてスチレン、アクリル酸エステル、及びメタクリル酸エステルが好適に使用される。
【００２７】
重合トナーに用いられるワックスは、重合トナーに用いられる公知のワックス類の任意のものを使用することができるが、具体的には低分子量ポリエチレン、低分子量ポリプロピレン、共重合ポリエチレン等のオレフィン系ワックス、パラフィンワックス、ベヘン酸ベヘニル、モンタン酸エステル、ステアリン酸ステアリル等の長鎖脂肪族基を有するエステル系ワックス、水添ひまし油カルナバワックス等の植物系ワックス、ジステアリルケトン等の長鎖アルキル基を有するケトン、アルキル基を有するシリコーン、ステアリン酸等の高級脂肪酸、長鎖脂肪酸アルコール、ペンタエリスリトール等の長鎖脂肪酸多価アルコール、及びその部分エステル体、オレイン酸アミド、ステアリン酸アミド等の高級脂肪酸アミド等が例示される。これらのワックスの中で定着性を改善するためにより好ましいのは、融点が１００℃以下のワックスであり、更に好ましいワックスの融点は４０〜９０℃の範囲、特に好ましいのは５０〜８０℃の範囲である。融点が１００℃を越えると定着温度低減の効果が乏しくなる。
【００２８】
重合トナーは、懸濁重合法によって得られるものと乳化重合法によって得られるものとに大別されるが、ここでは主に、乳化重合法によって得られる重合トナーを例として説明する。ワックス微粒子は、上記ワックスを公知のカチオン界面活性剤、アニオン界面活性剤、ノニオン界面活性剤の中から選ばれる少なくともひとつの乳化剤の存在下で乳化して得られる。これらの界面活性剤は２種以上を併用してもよい。カチオン界面活性剤の具体例としては、ドデシルアンモニウムクロライド、ドデシルアンモニウムブロマイド、ドデシルトリメチルアンモニウムブロマイド、ドデシルピリジニウムクロライド、ドデシルピリジニウムブロマイド、ヘキサデシルトリメチルアンモニウムブロマイド、等が挙げられる。
【００２９】
また、アニオン界面活性剤の具体例としては、ステアリン酸ナトリウム、ドデカン酸ナトリウム、等の脂肪酸石けん、硫酸ドデシルナトリウム、ドデシルベンゼンスルホン酸ナトリウム、ラウリル硫酸ナトリウム等が挙げられる。
さらに、ノニオン界面活性剤の具体例としては、ドデシルポリオキシエチレンエーテル、ヘキサデシルポリオキシエチレンエーテル、ノニルフェニルポリオキシエチレンエーテル、ラウリルポリオキシエチレンエーテル、ソルビタンモノオレアートポリオキシエチレンエーテル、モノデカノイルショ糖等があげられる。
【００３０】
重合トナーに用いられる重合開始剤としては、過硫酸カリウム、過硫酸ナトリウム、過硫酸アンモニウム、等の過硫酸塩、及び、これら過硫酸塩を一成分として酸性亜硫酸ナトリウム等の還元剤を組み合わせたレドックス開始剤、過酸化水素、４，４‘−アゾビスシアノ吉草酸、ｔ−ブチルハイドロパーオキサイド、クメンハイドロペーオキサイド、等の水溶性重合開始剤、及び、これら水溶性重合性開始剤を一成分として第一鉄塩等の還元剤と組み合わせたレドックス開始剤系、過酸化ベンゾイル、２，２‘−アゾビス−イソブチロニトリル、等が用いられる。これら重合開始剤はモノマー添加前、添加と同時、添加後のいずれの時期に重合系に添加しても良く、必要に応じてこれらの添加方法を組み合わせても良い。
【００３１】
必要に応じて公知の連鎖移動剤を使用することができるが、その様な連鎖移動剤の具体的な例としては、ｔ―ドデシルメルカプタン、２−メルカプトエタノール、ジイソプロピルキサントゲン、四塩化炭素、トリクロロブロモメタン、等があげられる。連鎖移動剤は単独または２種類以上の併用でもよく、重合性単量体に対して０〜５重量％用いられる。
【００３２】
先述のワックス類を乳化剤の存在下に分散してエマルジョンとし、樹脂のシード重合に供する。エマルジョン中のワックス粒子の平均粒径は、０．０１μｍ 〜３μｍ が好ましく、さらに好ましくは０．０３〜１μｍ、特に０．０５〜０．８μｍのものが好適に用いられる。なお、平均粒径は、例えばマイクロトラックＵＰＡ（日機装社製）を用いて測定することができる。ワックス粒子の平均粒径が３μm よりも大きい場合にはシード重合して得られる重合体粒子の平均粒径が大きくなりすぎるために、トナーとして高解像度を要求される用途には不適当である。また、ワックス粒子の平均粒径が０．０１μm よりも小さい場合には、シード重合後の重合体一次粒子中のワックス含有量が低くなりすぎるためワックスの効果が低くなる。
【００３３】
ワックスエマルジョンの存在下でシード乳化重合をするに当たっては、逐次、極性基を有するモノマー（酸性極性基を有するモノマーもしくは塩基性官能基有するモノマー）、及び、その他のモノマーを添加する事により、ワックスを含有するエマルジョン内で重合を進行させる。この際、モノマー同士は別々に加えても良いし、予め複数のモノマー混合しておいて添加しても良い。更に、モノマー添加中にモノマー組成を変更することも可能である。また、モノマーはそのまま添加しても良いし、予め水や界面活性剤などと混合、調整した乳化液として添加することもできる。界面活性剤としては、前記の界面活性剤から１種又は２種以上の併用系が選択される。
【００３４】
シード乳化重合を進行するにあたっては、乳化剤を一定量ワックスエマルジョンに添加してもかまわない。また重合開始剤の添加時期は、モノマー添加前、モノマーと同時添加、モノマー添加後のいずれでも良く、またこれらの添加方法の組み合わせであっても構わない。
以上の様にして得られる重合体一次粒子は、実質的にワックスを包含した形の重合体粒子であるが、そのモルフォロジーとしては、コアシェル型、相分離型、オクルージョン型、等いずれの形態をとっていてもよく、またこれらの形態の混合物であってもよい。特に好ましいのはコアシェル型である。ワックスは、通常、バインダー樹脂１００重量部に対して1 重量部〜４０重量部で用いられ、好ましくは２重量部〜３５重量部、更に好ましくは５重量部〜３０重量部で用いられる。また、本発明の趣旨をはずれない範囲では、ワックス以外の成分、例えば顔料、帯電制御剤、等を同時にシードとして用いても構わない。
さらに着色剤をモノマー又はワックスに溶解又は分散させて用いても構わない。
【００３５】
重合体一次粒子の平均粒径は、通常０．０５μｍ〜３μｍの範囲であり、好ましくは０．１μｍ〜１μｍ、更に好ましくは０．１μｍ〜０．５μｍである。なお、平均粒径は、例えば先述のマイクロトラックＵＰＡを用いて測定することができる。粒径が０．０５μｍより小さくなると凝集速度の制御が困難となり好ましくない。また、３μｍより大きいと凝集して得られるトナー粒径が大きくなりすぎるため、トナーとして高解像度を要求される用途には不適当である。
【００３６】
上記のようにして得られた重合体一次粒子は、攪拌槽で攪拌しながら必要に応じて上記の添加剤等を加えながら、重量平均粒径が約３〜１２μｍ、好ましくは約５〜１０μｍの範囲になるように凝集粒子を生成させる。重合、凝集工程では攪拌翼を有する公知の攪拌槽が使用できる。粒子同士の凝集をより強固にするために加熱処理を行ってもよい。このようにして得られた凝集粒子は冷却され、イーグルフィルター、フィルタープレスあるいは遠心分離器等の濾過装置で洗浄、脱水した後に、気流乾燥機、流動乾燥機又は真空乾燥機あるいはこれらの組み合わせによる乾燥機を用いて乾燥させて、重合トナーを得ることが出来る。
【００３７】
なお、上記の重合工程において重合体一次粒子を得る際に、顔料等の着色剤をワックスと同時にシードとして用いたり、着色剤をモノマー又はワックスに各々溶解又は分散させて用いたりしても構わないが、凝集工程で重合体一次粒子と同時に着色剤一次粒子を凝集させて会合粒子を形成し、重合トナーとすることが好ましい。この時、ワックスを内包化した重合体一次粒子が用いられるが、必要に応じて２種類以上の重合体一次粒子を用いても良い。また、ここで用いられる着色剤としては、無機顔料又は有機顔料、有機染料のいずれでも良く、またはこれらの組み合わせでも良い。これらの具体的な例としては、カーボンブラック、アニリンブルー、フタロシアニンブルー、フタロシアニングリーン、ハンザイエロー、ローダミン系染顔料、クロムイエロー、キナクリドン、ベンジジンイエロー、ローズベンガル、トリアリルメタン系染料、モノアゾ系、ジスアゾ系、縮合アゾ系染顔料など、公知の任意の染顔料を単独あるいは混合して用いることができる。フルカラートナーの場合にはイエローはベンジジンイエロー、モノアゾ系、縮合アゾ系染顔料、マゼンタはキナクリドン、モノアゾ系染顔料、シアンはフタロシアニンブルーをそれぞれ用いるのが好ましい。着色剤は、通常、バインダー樹脂１００重量部に対して３〜２０重量部となるように用いられる。
これらの着色剤も乳化剤の存在下で水中に乳化させエマルジョンの状態で用いるが、平均粒径としては、０．０１〜３μｍ のものを用いるのが好ましい。
【００３８】
帯電制御剤としては、公知の任意のものを単独ないしは併用して用いることができる。カラートナー適応性（帯電制御剤自体が無色ないしは淡色でトナーへの色調障害がないこと）を勘案すると、正荷電性としては４級アンモニウム塩化合物が、負荷電性としてはサリチル酸もしくはアルキルサリチル酸のクロム、亜鉛、アルミニウムなどとの金属塩、金属錯体や、ベンジル酸の金属塩、金属錯体、アミド化合物、フェノール化合物、ナフトール化合物、フェノールアミド化合物等が好ましい。その使用量はトナーに所望の帯電量により決定すれば良いが、通常はバインダー樹脂１００重量部に対し０．０１〜１０重量部用い、更に好ましくは０．１〜１０重量部用いる。
【００３９】
更に、重合体一次粒子を得る際に、帯電制御剤をワックスと同時にシードとして用いたり、帯電制御剤をモノマー又はワックスに溶解又は分散させて用いても構わないが、重合体一次粒子と同時に帯電制御剤一次粒子を凝集させて会合粒子を形成し、重合トナーとすることが好ましい。この場合、帯電制御剤も水中で平均粒径０．０１〜３μｍのエマルジョンとして使用する。
添加する時期は、重合体一次粒子と着色剤一次粒子を凝集させる工程で同時に添加して凝集させても良いし、これらの一次粒子が会合して２次粒子が生成した段階で加えても良いし、さらには粒径が最終的な重合トナーの粒径まで会合粒子が成長した後に添加しても良い。
【００４０】
重合トナーを製造するに当たっては、凝集粒子の粒径が実質的に最終的なトナーの粒径まで成長した後に、更に同種又は異なった種類のバインダー樹脂エマルジョンを添加し、粒子を表面に付着させることにより、表面近傍のトナー性状を修飾する事も可能である。また、本発明のトナーは、必要により流動化剤等の添加剤と共に用いることができ、そのような流動化剤としては、具体的には、疎水性シリカ、酸化チタン、酸化アルミニウム等の微粉末を挙げることができ、通常、バインダー樹脂１００重量部に対して、０．０１〜５重量部、好ましくは０．１〜３重量部用いられる。
【００４１】
また、各種のトナー特性付与剤としては、流動性および耐凝集性の向上のために、チタニア、アルミナ、シリカ等の無機微粒子を使用することができる。
これらのトナー特性付与剤は、樹脂１００重量部当たり、通常０．１〜１０重量部の割合で使用される。更に、トナーが磁性トナーである場合には、フェライト、マグネタイトを始め、鉄、コバルト、ニッケル等の強磁性元素を含む合金又は化合物などの磁性粒子を含有することができる。磁性粒子は、バインダー樹脂１００重量部当たり、通常、２０〜７０重量部の割合で使用される。
【００４２】
上記のトナー特性付与剤を重合トナーに外添処理する場合には、それぞれを所定量配合の上、ヘンシェルミキサー、スーパーミキサー等の粉体にせん断力を与える高速攪拌機等で攪拌・混合をするのが良い。その際に、外添処理機内部で発熱があり、凝集物が生成しやすくなることがあるので、外添処理機周囲を水等で冷却するなどの手段で温度調節をしても良い。その場合には、外添処理機内部の温度を重合トナーの樹脂のガラス転移温度より低め、具体的には、５〜２０℃、好ましくは１０℃程度低めにするのが良い。
【実施例】
【００４３】
以下、実施例により本発明をさらに詳細に説明するが、本発明はその要旨を超えない限り、以下の実施例により何ら制限されるものではない。
【００４４】
（実施例１）
＜ワックス粒子の製造＞
ペンタエリスリトールのテトラステアリン酸エステルを主成分とするエステルワックス（ユニスターＨ４７６：日本油脂社製）３０重量部を、アニオン性界面活性剤２０％水溶液（ネオゲンＳ−２０Ａ：ドデシルベンゼンスルホン酸ナトリウム水溶液  第一工業製薬製、以下、２０％ＤＢＳ水溶液と略す）２．５重量部と共に、イオン交換水６７．５重量部に加えて、高圧剪断下で乳化することにより、エステルワックスのエマルジョン（以下、ワックスエマルジョンＡと略す）を作製した。なお、マイクロトラックＵＰＡで測定した体積平均粒径（ｍｖ）は０．２４μｍであった。
【００４５】
＜重合体一次粒子エマルジョンＢ１の製造＞
攪拌装置（３枚翼）、加熱冷却装置及び各原料・助剤仕込み装置を備えた反応器に、上記ワックスエマルジョンＡを４２．１４重量部、イオン交換水３３５．３重量部を仕込み、攪拌しながら窒素気流下で７０℃に昇温した。攪拌翼先端部の周速２．７８ｍ／ｓで攪拌しながら、＜開始剤水溶液−１＞を一括添加した。
【００４６】
その後も攪拌を続けたまま、以下＜重合性モノマー類等＞と＜乳化剤水溶液＞との混合物を４．５時間かけて添加した。その後、反応器内温を１．５時間かけて９０℃まで昇温
し保持した。また、前記混合物を滴下開始した時間を「重合開始」とし、前記の操作と併行して＜開始剤水溶液−２＞を重合開始から７．５時間かけて添加した。＜開始剤水溶液−２＞の添加が終了した後も更に攪拌を続け、内温９０℃のまま１時間保持した。
【００４７】
＜重合性モノマー類等＞
スチレン                        ７６．７５重量部
アクリル酸ブチル                ２３．２５重量部
アクリル酸                          １．５重量部
ヘキサンジオールジアクリレート      ０．８重量部
トリクロロブロモメタン            ０．５２重量部
＜乳化剤水溶液＞
２０％ＤＢＳ水溶液                  １．０重量部
イオン交換水                    ６７．３３重量部
＜開始剤水溶液−１＞
８質量％過酸化水素水溶液                    ３．２重量部
８質量％Ｌ（＋）−アスコルビン酸水溶液      ３．２重量部
＜開始剤水溶液−２＞
８質量％過酸化水素水溶液                ２３．２８重量部
８質量％Ｌ（＋）−アスコルビン酸水溶液  ２３．２８重量部
【００４８】
重合反応終了後冷却し、乳白色の重合体一次粒子エマルジョンＢ１を得た。マイクロトラックＵＰＡを用いて測定した体積平均粒径（ｍｖ）は０．２２μｍであり、固形分濃度は１８．８質量％であった。
【００４９】
＜重合体一次粒子エマルジョンＢ２の製造＞
攪拌装置（３枚翼）、加熱冷却装置及び各原料・助剤仕込み装置を備えた反応器に２０％ＤＢＳ水溶液を１．７２重量部、イオン交換水を３０９部仕込み、窒素気流下で９０℃に昇温した。攪拌翼先端部の周速２．７８ｍ／ｓで攪拌しながら、＜開始剤水溶液−１＞を一括添加した。
その後も攪拌を続けたまま、以下の＜重合性モノマー類等＞と＜乳化剤水溶液＞との混合物を５時間かけて添加した。また、前記混合物を滴下開始した時間を「重合開始」とし、前記の操作と併行して＜開始剤水溶液−２＞を重合開始から６時間かけて添加した。＜開始剤水溶液−２＞の添加が終了した後も更に攪拌を続け、内温９０℃のまま１時間保持した。
＜重合性モノマー類等＞
スチレン                          ８８．０重量部
アクリル酸ブチル                  １２．０重量部
アクリル酸                          １．５重量部
ヘキサンジオールジアクリレート      ０．４重量部
トリクロロブロモメタン            ０．４８重量部
＜乳化剤水溶液＞
２０％ＤＢＳ水溶液                  １．５重量部
イオン交換水                      ６６．４重量部
＜開始剤水溶液−１＞
８質量％過酸化水素水溶液                  ３．２重量部
８質量％Ｌ（＋）−アスコルビン酸水溶液    ３．２重量部
＜開始剤水溶液−２＞
８質量％過酸化水素水溶液                １８．９重量部
８質量％Ｌ（＋）−アスコルビン酸水溶液  １８．９重量部
【００５０】
重合反応終了後冷却し、乳白色の重合体一次粒子エマルジョンＢ２を得た。マイクロトラックＵＰＡを用いて測定した体積平均粒径（ｍｖ）は０．１４μｍであり、固形分濃度は１８．９質量％であった。
【００５１】
＜トナー粒子の製造＞
以下の各成分を用いて、以下の凝集工程（コア材凝集工程・シェル被覆工程）・円形化工程・洗浄工程・乾燥工程を実施することによりコアシェル型の構造を持ったトナー粒子Ｃを製造した。
【００５２】
重合体一次粒子エマルジョンＢ１            固形分として９５重量部
重合体一次粒子エマルジョンＢ２            固形分として  ５重量部
着色剤（ピグメントブルー１５：３）分散液  着色剤固形分として４．６重量部
２０％ＤＢＳ水溶液    コア材凝集工程では、固形分として０．１重量部
円形化工程では、固形分として４重量部
０．５重量％硫酸アルミ水溶液              固形分として０．１５重量部
【００５３】
○コア材凝集工程
攪拌装置（ダブルヘリカル翼）、加熱冷却装置及び各原料・助剤仕込み装置を備えた混合器に重合体一次粒子エマルジョンＢ１と２０％ＤＢＳ水溶液を仕込み、内温１０℃で攪拌翼先端部の周速０．８ｍ／ｓで５分間攪拌した。続いて攪拌翼先端部の周速を５．１ｍ／ｓまで上げ、着色剤分散液を８分かけて連続添加し、５分間保持した後、硫酸アルミ０．５質量％水溶液とイオン交換水１．５重量部を計１２分かけて連続添加してから、５分間保持した。
【００５４】
その後、周速を保持したまま内温を５０℃まで９０分かけて昇温した。次いで、その状
態で１５０分保持し、マルチサイザーを用いて体積中位径（Ｄｖ５０）を測定したところ、６．５μｍまで成長した。
【００５５】
○シェル被覆工程
その後、重合体一次粒子エマルジョンＢ２を５分かけて連続添加してそのまま５０分保持した。このとき、粒子のＤｖ５０は７．２μｍであった。
【００５６】
○円形化工程
続いて、２０％ＤＢＳ水溶液とイオン交換水１．４重量部を計１０分かけて添加した後、９０℃に昇温し、その後、６０分保持した。その後、９０分かけて３０℃まで冷却し、トナー粒子のスラリーを得た。この時トナー粒子のＤｖ５０は７．０μｍ、フロー式粒子像分析装置ＦＰＩＡ−２１００（シスメックス社製）を用いて測定した平均円形度は０．９５３であった。
【００５７】
○洗浄工程
トナー粒子のスラリーをフィルタープレスにてろ過後、トナー粒子に対して７０倍のイオン交換水で洗浄し、圧搾、解砕し水分率２８％の湿品トナーを得た。
【００５８】
○乾燥工程
前記の洗浄工程で得た湿品トナーを流動層式乾燥機で乾燥し、トナー粒子を得た。カールフィッシャー水分計（三菱化学アナリテック社製）で測定した水分量は０．２％であった。
【００５９】
トナー粒子は流動層式乾燥機からアルミコンテナ中に排出し、図１にある、アルミコンテナ（図１  １０）からトナー粒子を受け入れるシュート（図１  １１）定量供給を行う
ためのロータリーバルブ（図１  １２）、袋の開口部を固定させるための膨脹型パッキンヘッド（図１  １３）、充填量を測定するためのロードセル（図１  １４）を備えた高さ３．５ｍの充填機を通して、３５０ｋｇ分のトナー粒子を２５ｋｇずつ秤量した後、アルミコンテナ１０及びロードセル１４を外して、充填機を洗浄できる状態にした。
【００６０】
充填装置内部には付着したトナーが全面に積層しており、その付着量は、多いところで１ｃｍ２あたり０．８ｇであった。
【００６１】
界面活性剤水溶液は、アニオン性界面活性剤（２０％ＤＢＳ水溶液  ネオゲンＳ−２０Ａ：第一工業製薬社製）を固形分濃度０．５重量％までイオン交換水で希釈したものを用いた。
前記の界面活性剤水溶液は市販の霧吹きを使い、注水時に最も粉塵の舞う、最上のシュート壁面を重点的に、かつその下の配管壁面にも行き渡るように噴霧した。使用した水溶液は５００ｃｃであり、装置壁面１ｍ２あたり０．５Ｌであった。
【００６２】
また、筒状に加工した布（防水処理を施したもの）をパッキンヘッド１３に取り付け、もう一方の端を排水溝に挿入し、充填装置内部の洗浄水を全て排水溝に流せるようにした。その後、ホースを使って０．７６ｍ３／ｈｒの流速で、電気伝導度１．０μＳ／ｃｍのイオン交換水を注水し、充填装置壁面の付着分を目視で付着が確認できなくなるまで洗い落した。注水の際には、装置壁面からトナー粒子が舞い上がって装置の外側を汚染することもなかった。
【００６３】
洗浄に要した時間は、先の界面活性剤水溶液噴霧の時間も含めて６０分であり、洗浄に使用したイオン交換水の量は０．６３ｍ３であった。また、同充填装置のバタフライ弁１５を閉じてイオン交換水を貯めて１０分放置し、貯めていた水の電気伝導度を測定したところ、電気伝導度は洗浄に使用したイオン交換水と同じ１．０μＳ／ｃｍであり、系内に界面活性剤が残っていないことも確認した。
【００６４】
（実施例２）
噴霧のための界面活性剤水溶液の固形分濃度を０．７重量％にした以外は、実施例１と全く同じ方法で洗浄を行った。
注水の際には、装置壁面からトナー粒子が舞い上がって装置の外側を汚染することもなかった。
洗浄に要した時間は、先の界面活性剤水溶液噴霧の時間も含めて５７分であり、洗浄に使用したイオン交換水の量は０．５８ｍ３であった。また、同充填装置のバタフライ弁１５を閉じてイオン交換水を貯めて１０分放置し、貯めていた水の電気伝導度を測定したところ、電気伝導度は洗浄に使用したイオン交換水と同じ１．０μＳ／ｃｍであり、系内に界面活性剤が残っていないことも確認した。
【００６５】
（比較例１）
界面活性剤の水溶液を噴霧せずに、イオン交換水だけで洗浄すること以外は実施例１と同様に洗浄作業を実施した。このときの洗浄に要した時間は１２０分（使用したイオン交換水の量は１．５２ｍ３）であり、かつ注水時にシュート壁面等からトナー粒子が舞い上がり、充填機周りや、室内の床面及び壁面にも付着したため、集塵機で清掃する時間をさらに要した。
【図１】
2011203664.tif 000003
【手続補正書】
【提出日】平成22年5月27日(2010.5.27)
【手続補正１】
【補正対象書類名】明細書
【補正対象項目名】０００７
【補正方法】変更
【補正の内容】
【０００７】
【図１】トナーが保管されているアルミコンテナから、一定量のトナーを袋に排出する工程の一例を表す概略図である。